(57)【特許請求の範囲】
【請求項１】
熱可塑性樹脂を押出機のダイより連続的に溶融状態のシート状に押出し、第１ロールと第２ロール間で圧延した後、第３ロールにより表面に複数の凹凸形状を賦型する凹凸パターン付熱可塑性樹脂シートの製造方法において、第１ロール、第２ロール、第３ロールの温度を、該熱可塑性樹脂のガラス転移温度（Ｔｇ）に対し、各々、Ｔｇ−５０℃〜Ｔｇ＋２０℃、Ｔｇ＋２０℃〜Ｔｇ＋６０℃、Ｔｇ＋３０℃〜Ｔｇ＋７０℃に設定し、かつ、第２ロールの周速度Ｖ2とし、第３ロールの周速度Ｖ3としたとき、周速度Ｖ3を周速度Ｖ2の９３％〜１００％とすることを特徴とする熱可塑性樹脂シートの製造方法。
【請求項２】
シート表面に賦型される複数の凹凸形状が、底面積が１０2〜１０6μm2であり、かつ底面から最高部または最深部までの高低差が１０〜１０００μｍであることを特徴とする請求項１に記載の熱可塑性樹脂シートの製造方法。
【請求項３】
第３ロールにおけるシート剥離ゾーン近傍に、第３ロールに対峙して第４ロールとしてテイクオフロールを設置することを特徴とする請求項１または２に記載の熱可塑性樹脂シートの製造方法。
【請求項４】
前記テイクオフロールの温度がＴｇ−５０℃〜Ｔｇ＋３０℃であることを特徴とする請求項３に記載の熱可塑性樹脂シートの製造方法。
【請求項５】
請求項１〜４のいずれかの製造方法で作製した光学シート。
【発明の詳細な説明】
【技術分野】
【０００１】
本発明は機能性を発揮する為の精密な表面形状を持つ熱可塑性樹脂シートの製造方法に関する。また、その製造方法で製造された精密な表面形状がその性能に著しく影響を及ぼす光学シートに関するものである。
【背景技術】
【０００２】
熱可塑性樹脂は重量、加工のし易さなどの観点から、木材、金属、ガラス等の代替材料として広く使用されている。特にシート材は、従来、木材、金属等が利用されていた屋根材、外壁材などの外装材料、天板、内壁材などの内装材料、屋外の看板などの材料として、広く使用されている。この中でも透明熱可塑性樹脂成形品およびそのシート材はガラスに代わる材料として利用されている。中でもポリカーボネート樹脂およびそのシート材料は耐熱性、耐衝撃性、透明性に優れているため、透光性材料として採光部材などの建材用途、自動車窓用の耐衝撃透明材用途、フラットパネル表示装置や電子情報機器の光学部材などに広く使用されている。
【０００３】
このような熱可塑性樹脂シートの表面は、光沢のある平滑なもの以外に、微細な不規則な凹凸パターンを有するものや、２次元的、３次元的に規則性のある凹凸パターンを有するものが挙げられ、押出成形時に転写ロールを利用して連続的に賦型することが一般的である。
【０００４】
これらのシート表面の微細凹凸形状は、微細凹凸形状に基づく設計性能が充分に発現するよう、外周面上に該凹凸形状の反転形状が形成された金属製ロールに、溶融して軟化状態の熱可塑性樹脂シートを導き、該ロールの凹凸パターンをシートに転写することにより賦型される。具体的な開示の例としては下記の特許文献が挙げられる。
【０００５】
特許文献１には、押出される熱可塑性樹脂の温度を調整する事により全体として波うちや厚みムラ、皺等の外観不良が無い光学シートの製造方法が開示されている。
【０００６】
特許文献２には、押出成形により少なくとも片面を表面賦型される表面賦型樹脂シートの製造方法において、ダイの温度や表面賦型直前の樹脂温度を調整することで正確な凹凸を賦型する事が可能であることが開示されている。
【０００７】
特許文献３には、押出成形により両面エンボス加工を施すポリカーボネート樹脂シートの製造方法において、ダイの温度、第１と第２のエンボスロールの温度を調節する事により、両面に表面賦型が効率よく転写できることが開示されている。
【０００８】
また、特許文献４には複数のロールを利用した表面賦型の施されない熱可塑性樹脂シートの製造方法において、第２ロールと第３ロールの周速度を調整する事により厚みムラやレタデーションのバラツキが少なくなり、光学的に好適なシートが得られることが開示されている。
【０００９】
特許文献５にはダイから吐出後の熱可塑性樹脂が、第１ロール（ニップロール）に隣接する第２ロール（型ロール）の周速度と、続いて接触する第３ロール（剥離ロール）の下流に設けられた、巻取りロール（ドローローラ）の周速度を調整する事により、効率よく表面賦型が可能となり、シート全体の反りが解消され光学的に好適なシートが得られることが開示されている。
【００１０】
特許文献６には、ダイから吐出後の熱可塑性樹脂が、第１ロール（鏡面ロール）の周速度と、続いて接触する第２ロール（型付けロール）の周速度を調整する事と、更に第３ロールに鏡面ロールを設定するより、効率よく微細な表面賦型が可能となることが開示されている。
【先行技術文献】
【特許文献】
【００１１】
【特許文献１】特開２００３−２４５９６６号公報
【特許文献２】特開平１０−１８０８４６号公報
【特許文献３】特開平６−１９０９１７号公報
【特許文献４】特開２００３−２３６９１４号公報
【特許文献５】特開２００７−２１６４８１号公報
【特許文献６】特開２００６−１３０９０１号公報
【発明の概要】
【発明が解決しようとする課題】
【００１２】
しかしながら、近年の液晶フラットパネルディスプレイの光源ユニット部材に用いられる、高輝度で高輝度均整度を達成するために必須となる微細で、高度な寸法精度再現性を有する表面凹凸形状（例えば、数十ミクロンから数百ミクロン単位のマイクロレンズアレイ）を有する熱可塑性樹脂シートの押出機による連続生産は、特許文献１〜３に記載されている押出成型中の熱可塑性樹脂の樹脂温度を調整する解決手段や、特許文献４〜６に記載されている内容での押出成型時のロールの周速を調整する方法では、達成不可能である。また、単純にこれらの開示内容を単純に組み合わせて実施しても、その工程では安定して高賦型率、高厚み精度の樹脂シートをえることが不可能であり、それを利用した光学シートの開発が不可能であった。
【００１３】
本発明はこのような事情に鑑みてなされたもので、上記の従来技術の問題を解決し、本来の設計性能を充分に発揮する微細な凹凸形状付熱可塑性樹脂シートの製造方法の提供を目的とする。またこのような製造方法で作成した光学シートの提供を目的とする。
【課題を解決するための手段】
【００１４】
本発明は前記目的を達成するための第１の実施形態として、熱可塑性樹脂を押出機のダイより連続的に溶融状態のシート状に押出し、第１ロールと第２ロール間で圧延した後、第３ロールにより表面に複数の凹凸形状を賦型する凹凸パターン付熱可塑性樹脂シートの製造方法において、第１ロール、第２ロール、第３ロールの温度を、該熱可塑性樹脂のガラス転移温度（Ｔｇ）に対し、各々順番に、Ｔｇ−５０℃〜Ｔｇ＋２０℃、Ｔｇ＋２０℃〜Ｔｇ＋６０℃、Ｔｇ＋３０℃〜Ｔｇ＋７０℃に設定し、かつ第３ロールの周速度Ｖ３を第２ロールの周速度Ｖ２の９３％〜１００％に設定することを特徴とする製造方法を提供する。
また、第２の実施形態として、前記第１の実施形態において、シート表面に賦型される複数の凹凸形状の底面積が１０２〜１０６μm2であり、かつ底面から最高部または最深部までの高低差が１０〜１０００μｍである凹凸パターンを賦型することを特徴とする熱可塑性樹脂シートの製造方法を提供する。
【００１５】
第３の実施形態として、前記第１、２の実施形態において、シート表面に賦型される複数の凹凸形状の底面積に対する底面から最高部または最深部までの高低差の割合が、１％〜３００％である凹凸パターンを賦型することを特徴とする熱可塑性樹脂シートの製造方法を提供する。第４の実施形態として、前記第１、２、３の実施形態において、第３ロールにおけるシート剥離ゾーン近傍に、第３ロールに対峙するように第４ロールとしてテイクオフロールを設置することを特徴とする熱可塑性樹脂シートの製造方法を提供する。第５の実施形態として、前記第四の実施形態において、テイクオフロールの温度がＴｇ−５０℃〜Ｔｇ＋３０℃であることを特徴とする熱可塑性樹脂シートの製造方法を提供する。
【００１６】
このようにして製造された熱可塑性樹脂シートは、シート表面に再現性よく設計どおりの微細な凹凸形状が賦型できるため、特に、光学シートとして優れた性能を発揮する。
【発明の効果】
【００１７】
以上説明したように、本発明によれば、本来の設計性能を充分に発揮する微細な凹凸形状付熱可塑性樹脂シートを効率よく製造することが出来る。また、このようにして製造された本発明の熱可塑性樹脂シートは表面の賦型が光学的設計どおりに転写されるため、特に、光学シートとして優れた性能を発揮する。
【図面の簡単な説明】
【００１８】
【図１】従来の押出成形による樹脂シートの製造工程の説明図である。
【図２】本発明の押出成形による樹脂シートの製造工程の一例の説明図である。
【図３】本発明の押出成形による樹脂シートの製造工程の一例の説明図である。
【図４】図２、図３のロール群が取り得る配置形態を示す説明図である。
【符号の説明】
【００１９】
１：ダイ
２：第１ロール
３：第２ロール
４：第３ロール
５a：巻取りロールa
５b：巻取りロールb
６：テイクオフロール
Ａ：表面賦型ロール
Ｂ：巻取りロール
【発明を実施するための形態】
【００２０】
以下、本発明を実施するための最良の形態について、図面を参照して詳細に説明するが、本発明はこれらに限定されるものではない。
【００２１】
本発明は機能性を発揮するための精密な凹凸形状を少なくとも片面に備える熱可塑性樹脂シートの製造方法に関する。
【００２２】
本発明の熱可塑性樹脂シート（本発明では「シート」と「フィルム」とは同義で用い、共に厚みが０．０５〜１０ｍｍの樹脂成形体を指す。以下、統一して「シート」と記す。）の製造方法は、従来、シートの製造に用いられている熱可塑性樹脂のいずれにも適用できる。
【００２３】
＜工程と装置の基本構成＞
本発明の熱可塑性樹脂シートの製造方法は、押出機から押し出されたシート状溶融熱可塑性樹脂を、第１ロール及び第２ロールの２本のロールの間隙を通過させ、圧延されたシート状溶融熱可塑性樹脂を得る工程と、前記圧延されたシート状溶融熱可塑性樹脂を、そのまま第２ロールに、次いで３本目の第３ロールに順に外接させて移送する工程と、続いてシート状溶融熱可塑性樹脂を巻取りロールにより巻き取る工程を有する製造方法を好ましく採用することができる。
【００２４】
本発明に用いる押出機としては、単軸タイプ、二軸タイプ、二軸以上の多軸タイプの何れを用いてもよい。重合時のオリゴマーや成形時に発生する低分子化合物および成形機内に溶存している酸素・水分等を取り除く為にベントを設けることが好ましい。尚、ベントの真空度としては５００ヘクトパスカル以下が好ましく、より好ましくは２００ヘクトパスカル以下である。尚、厚み精度や微細な凹凸形状の賦形の観点から溶融混練した材料を定量的に吐出する為にギアポンプを設けることが好ましい。熱可塑性樹脂シート表面に紫外線吸収や帯電防止等機能を付与することを目的として多層化する場合には多層の押出装置を設けることができる。多層化に際しては、フィードブロック方式およびマルチマニホールド方式の何れを用いてもよい。尚、多層用に用いる押出機は前述のものを好適に用いることができる。Ｔダイとしては、チョークバー方式を用いることが、連続生産時における安定性を確保する上で必須となる。尚、厚み精度の観点からネジ式ベンディングリップやヒートボルト式ベンディングリップを用いることが好ましい。オンライン厚み測定機やバンクモニター等からフィードバックされるヒートボルト式ベンディングリップ付きの自動Ｔダイを用いることも可能である。
【００２５】
＜ロール配置＞
前記実施形態を本発明の図２を例に、本発明のロールの配置について説明する。図２は押出機のダイ（１）から押し出されたシート状溶融熱可塑性樹脂を、第１ロール（２）及び第２ロール（３）の２本のロールの間隙を通過させ、圧延されたシート状溶融熱可塑性樹脂を得る工程と前記圧延されたシート状溶融熱可塑性樹脂を、そのまま第２ロール（３）に、次いで３本目の第３ロール（４）に順に外接させて移送する工程と、続いて表面賦型されたシート状溶融熱可塑性樹脂を第３ロール（４）から剥離、移送するための巻取りロール（５ａ、５ｂ）を有する製造方法を示している。
【００２６】
第１ロール（２）は、シートの厚みを決める為の重要なロールであるので、表面加工されたロールではなく鏡面ロールが好ましく用いられる。また、線圧の影響を受け厚み精度が不十分な場合は太鼓型のクラウニングロールを用いることができる。第２ロール（３）は平滑面を作成するための鏡面ロール、マット、エンボスなどを転写する為のエンボスロール、さらに必要に応じて第３ロールでの厳密な賦型を必要としないレベルの凹凸形状やシリンドリカルな光学要素を賦型するためのロールのうち、いずれか一つが選択される。
【００２７】
第３ロール（４）は微細な凹凸形状がシートに賦型されるように表面加工された凹凸形状賦型ロールであり、本ロールの表面には転写により、熱可塑性樹脂シート表面に、底面積が１０２〜１０６μｍｍ2であり、かつ底面から最高部または最深部までの高低差が１０〜１０００μｍの凹凸パターンを賦型するための反転形状が彫刻されている。
【００２８】
微細な凹凸形状が賦型された熱可塑性樹脂シートが、第３ロールからより円滑に剥離をさせるため、図３に示すように、剥離ライン近傍手前に第４ロールとしてテイクオフロールを設置することがより好ましい。本発明においては、微細な凹凸形状を高賦型率でシート表面に転写させるために、冷却ロールの最後となる第３ロールを用いており、しかもこの第３ロール温度をシート材料として用いる熱可塑性樹脂のＴｇに対して、Ｔｇ＋３０℃〜Ｔｇ＋７０℃という通常の凹凸形状の賦型条件に比べ、かなり高温に設定することを必須要件の一つとしているが、賦型されたシートが円滑に第３ロールから剥離し巻取りロールへ移動していくために、テイクオフロールを用いて賦型完了後速やかに粘着性が低下する温度までシート温度を冷却することが望ましい。
【００２９】
したがって、テイクオフロールの温度はＴｇ−５０℃〜Ｔｇ＋３０℃に設定することが好ましい。また、テイクオフロールは、周速度を調整できるものでも出来ないものでも構わない。好ましくは、第１ロール、第２ロール、第３ロールと独立し周速を調整できるものが選択される。テイクオフロールの周速度は、通常０．３ｍ／分〜３０ｍ／分、最も好ましい範囲は０．５ｍ／分〜２０ｍ／分である。
【００３０】
テイクオフロールが周速度を調整できないものである場合、または、周速度の調整を行わない場合は、通常シートの生産性の観点から周速度が設定される。テイクオフロールの配置位置、条件（押圧、間隔など）は、第３ロールからのシートの剥離と巻取りロールへのシートの走行が円滑になるように設置すればよく、公知の方法で調整を行うことができ、剥離ラインから第３ロールの８分の１周以内手前で熱可塑性シートを介して第３ロールに対峙させることが好ましい。巻取りロールの設定位置は、巻取りロール接触時にシートの変形や、賦型された微細な凹凸形状の変形が生じない程度に充分冷却された後であれば、どこに設定しても構わず、シート全体に反りや波うちなどの外観不良の変形が起こらない位置に設定すればよい。
【００３１】
第１〜第３ロールの配置の形態は図１の形態に限らず、例えば、図５の（ａ）〜（ｃ）のような形態もとりうる。
【００３２】
また、成型ロールの空間的な配置としては、垂直配置・水平配置・斜め配置・多角配置の何れを用いても良い。垂直配置に関しては、上中ロール間隙および下中ロール間隙のいずれから成形を行っても良い。
【００３３】
＜ロールの周速度＞
まず第１ロールの周速度は、ダイからの熱可塑性樹脂の吐出量と全工程を通した安定したシートの走行、そして生産性の観点から決定される。第１ロールの周速度の好ましい範囲は０．３ｍ／分〜３０ｍ／分、最も好ましい範囲は０．５ｍ／分〜２０ｍ／分である。また、第２ロールの周速度Ｖ２を１００％とした際の第１ロールの周速度Ｖ１は９０％〜１０５％の範囲に設定することが好ましい。更に好ましくは９５％〜１０２％である。周速度がこの範囲よりも遅い場合、成形品に皺が入り易くなり好ましくない。また、早い場合は、第１ロールに巻きつく可能性が高くなるため好ましくない。
【００３４】
第３ロールの周速度Ｖ３は、第２ロールの周速度Ｖ２対して、９３〜１００％とすることが必須である。９３％未満では第２ロールと第３ロールとの間で第２バンクが発生し易くなり、成形品にスジ状欠陥の発生や皺が発生更には板厚精度と転写性のバランスが取り難くなり好ましくない。一方、１００％を超えると、転写率が低下して賦型された凹凸形状では設計通りの特性が得られ難くなる、また第２ロールの汚れが顕著になりシートの生産性が低下する。このような理由から、より好ましいＶ２に対するＶ３の割合は、９４．０％〜１００％であり、さらに好ましくは、９５．０％〜９９．９％である。
【００３５】
＜ロールの温度＞
図１の実施形態を選択する場合、第１〜第３ロールの温度は調節可能である。本発明で使用する熱可塑性樹脂樹脂によって選択される。一般に、第１〜第３ロールはシートを成型すると同時に、熱可塑性樹脂を冷却することを目的としている為、各ロールの温度はダイからの熱可塑性樹脂の吐出温度より小さく設定される。
【００３６】
吐出温度は押出機温度やダイの温度等によって調節される。本発明の場合、ダイの温度設定（Ｔｄ）は好ましくは、成型を行う際に主体となる熱可塑性樹脂のガラス転移温度をＴｇ（℃）とすると、Ｔｇ＋１００℃〜Ｔｇ＋１５０℃、更に好ましくはＴｇ＋１１０℃〜Ｔｇ＋１４０℃である。この温度よりも低い場合は、熱可塑性樹脂の円滑な吐出が困難となる。逆に高い場合は、成形品にフローマークの発生や皺が入り易くなり好ましくない。
【００３７】
第１ロールの温度Ｔ１はＴｇ−５０℃〜Ｔｇ＋２０℃、更に好ましくはＴｇ−３０℃〜Ｔｇ＋１０℃である。第１ロールの温度がこの範囲より低いと、第３ロールでの微細な凹凸形状の賦型性が悪くなるため好ましくない。また、この範囲より高くなると第１ロールにシートが巻きつくことによる運転障害、表面の波うち、歪、厚みが一定しないなどの外観障害による光学性能不良が発生するおそれが高まり好ましくない。
【００３８】
第２ロールの設定温度Ｔ２はＴｇ＋２０℃〜Ｔｇ＋６０℃、より好ましくはＴｇ＋３０℃〜Ｔｇ＋５０℃であり、さらに好ましくはＴｇ＋４０℃〜Ｔｇ＋５０℃である。また、微細な凹凸形状が熱可塑性樹脂シートに賦型されるように表面加工された賦型ロールとなる第３ロールの設定温度Ｔ３は、Ｔｇ＋３０℃〜Ｔｇ＋７０℃、より好ましくはＴｇ＋３５℃〜Ｔｇ＋６５℃、さらに好ましくはＴｇ＋４０℃〜Ｔｇ＋６０℃である。第２ロール温度がこの範囲より低くなると、微細な凹凸形状の賦型性が低下し好ましくなく、一方、この範囲より高くなるとシートが第３ロールに巻きつく恐れが高まり、安定的な微細な凹凸形状が賦型されたシートの生産性に低下をきたす。また、第４ロールとして上述したテイクオフロールを設置する場合には、第１ロール、第２ロール、第３ロールと独立して温度調整できるものが好ましく選択される。テイクオフロールの温度Ｔ４の好ましい範囲は、Ｔｇ−５０℃〜Ｔｇ＋３０℃、更に好ましくはＴｇ−３０℃〜Ｔｇ＋１０℃である。温度をこの範囲より低くすると、テイクオフロールと熱可塑性樹脂シートとの間でスリップ痕が発生することや成形品の反りやしわの発生が懸念されるため好ましくなく、一方、高くすると第３ロールからのシートの冷却による剥離効果が小さくなり、板厚や微細な凹凸形状の賦型精度が低下をきたすため好ましくない。
【００３９】
ロールの温度調整には、１００℃以上において成形を行う場合は熱媒オイルを用いることが好ましい。尚、本発明におけるロール温度とは、測定可能なロールの温度をいう。測定可能な温度としては、ロール表面温度もしくはロールの温度調節に使う熱媒の温度があるが、オペレーションの観点から、好ましくはロールの温度調節に使う熱媒の温度が用いられる。
【００４０】
＜ロールの形状、材質＞
本発明において、第１ロール、第２ロール、第３ロール、さらには第４ロールであるテイクオフロールは、シートを形成する熱可塑性樹脂を成型可能な温度まで調整できるまで加熱、冷却しても変形等を生じない材料であればよく、通常は金属がよく用いられる。これらのロールは、それぞれ独立して熱媒、ヒーター等で任意の温度に調節可能であり、また、ロールの回転数もそれぞれ独立して、調整可能である必要がある。
【００４１】
巻取りロールは、樹脂材料の凹凸形状を損なうことがなく、また、ローラのスリップも生じにくい材料であればどのような材料で構成されていても良い。例えば、表面をＪＩＳ Ｋ６３０１で規定するゴム硬度で６０〜９０度の材料などを採用することが出来る。ローラ表面がこのようなゴム硬度の巻取りロールを使用すれば、樹脂材料の凹凸形状を損なうことがなく、また、ローラのスリップも生じ難く効率よくシートが製造できる。巻取りロールの表面形状は、第１、第２、第３ロールで賦型された表面形状を変形させることなく、スリップなどの走行障害もなく巻取りが出来れば、どのような形状でも構わない。ロールの回転数は、それぞれの巻取りロール、第1〜３ロールと独立で調整可能である。巻取りロールの温度調整は通常必要ないが、可能であっても構わない。
【００４２】
つづいて、本発明で製造される光学シートについて説明する。
＜光学シートの熱可塑性樹脂＞
本発明に係る光学シートを構成する熱可塑性樹脂は、透明なものであり且つ光学シートの主な構成要素として適度な強度を有するものであれば特に制限されない。例えば、ポリカーボネート樹脂；ポリメチルメタクリレートなどのアクリル系樹脂；ポリスチレン、ポリビニルトルエン、ポリ（ｐ−メチルスチレン）などのスチレン系樹脂；ＭＳ樹脂（メチルメタクリレートとスチレンの共重合体）；ノルボルネン系樹脂；ポリアリレート樹脂；ポリエーテルスルホン樹脂；これらのうち２種以上の混合樹脂などを用いることができる。好適にはポリカーボネート樹脂、スチレン系樹脂またはノルボルネン系樹脂を用いる。中でもポリカーボネート樹脂は、透明性や耐熱性、加工性に優れており、且つそれらのバランスがよいので光学シート用の樹脂として特に好ましい。
【００４３】
ポリカーボネート樹脂は、二価フェノールとカーボネート前駆体とを界面重縮合法または溶融法で反応させて得られるものである。二価フェノールの代表的な例としては２，２−ビス（４−ヒドロキシフェニル）プロパン［通称ビスフェノールＡ］、１，１−ビス（４−ヒドロキシフェニル）エタン、１，１−ビス（４−ヒドロキシフェニル）シクロヘキサン、２，２−ビス（３−メチル−４−ヒドロキシフェニル）プロパン、２，２−ビス（３，５−ジメチル−４−ヒドロキシフェニル）プロパン、ビス（４−ヒドロキシフェニル）サルファイド、ビス（４−ヒドロキシフェニル）スルホン、９,９−ビス（４−ヒドロキシフェニル）フルオレン、９,９−ビス（４−ヒドロキシ−３−メチルフェニル）フルオレン等が挙げられ、なかでもビスフェノールＡが好ましい。これらの二価フェノールは単独または２種以上を混合して使用できる。
【００４４】
カーボネート前駆体としてはカルボニルハライド、カーボネートエステルまたはハロホルメート等が使用され、具体的にはホスゲン、ジフェニルカーボネートまたは二価フェノールのジハロホルメート等が挙げられる。
【００４５】
上記二価フェノールとカーボネート前駆体を界面重縮合法または溶融法によって反応させてポリカーボネート樹脂を製造するに当っては、必要に応じて触媒、末端停止剤、二価フェノールの酸化防止剤等を使用してもよい。またポリカーボネート樹脂は三官能以上の多官能性芳香族化合物を共重合した分岐ポリカーボネート樹脂であっても、芳香族または脂肪族の二官能性カルボン酸を共重合したポリエステルカーボネート樹脂であってもよく、また、得られたポリカーボネート樹脂の２種以上を混合した混合物であってもよい。本発明に用いるポリカーボネート樹脂としては、界面重縮合法（一般名称；ホスゲン法）によって得られたポリカーボネート樹脂を使用することが好ましい。尚、押出機やニーダー等によって樹脂を溶融処理していないポリカーボネート樹脂を用い、直接シート押出を行うことが、熱履歴によるシートの着色を低減できる点でより好ましい。
【００４６】
ポリカーボネート樹脂の分子量は粘度平均分子量で表して通常１５，０００〜４０，０００、好ましくは１８，０００〜３５，０００である。本発明でいう粘度平均分子量は塩化メチレン１００ｍｌにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ
［η］＝１．２３×１０−４Ｍ０．８３
（但しｃ＝０．７、［η］は極限粘度） 
【００４７】
本発明のポリカーボネート樹脂には、成形時における分子量の低下や色相の悪化を防止するために、さらにリン含有熱安定剤を使用することができる。かかる熱安定剤としては、亜リン酸、リン酸、亜ホスホン酸、ホスホン酸およびこれらのエステル等が挙げられる。
【００４８】
具体的には、トリフェニルホスファイト、トリス（ノニルフェニル）ホスファイト、トリデシルホスファイト、トリオクチルホスファイト、トリオクダデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、トリス（２，４−ジ−ｔｅｒｔ−ブチルフェニル）ホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、トリブチルホスフェート、トリエチルホスフェート、トリメチルホスフェート、トリフェニルホスフェート、ジフェニルモノオキソキセニルホスフェート、ジブチルホスフェート、ジオクチルホスフェート、ジイソプロピルホスフェート、テトラキス（２，４−ジ−ｉｓｏ−プロピルフェニル）−４，４’−ビフェニレンジホスホナイト、テトラキス（２，４−ジ−ｎ−ブチルフェニル）−４，４’−ビフェニレンジホスホナイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｉｓｏ−プロピルフェニル）−４，４’−ビフェニレンジホスホナイト、テトラキス（２，６−ジ−ｎ−ブチルフェニル）−４，４’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、ビス（２，４−ジ−ｔｅｒｔ−ブチルフェニル）−ビフェニルホスホナイト、ベンゼンホスホン酸ジメチル、ベンゼンホスホン酸ジエチル、ベンゼンホスホン酸ジプロピル等が挙げられ、なかでもトリス（２，４−ジ−ｔｅｒｔ−ブチルフェニル）ホスファイト、テトラキス（２，４−ジ−ｔｅｒｔ−ブチルフェニル）−４，４’−ビフェニレンジホスホナイトおよびビス（２，４−ジ−ｔｅｒｔ−ブチルフェニル）−ビフェニルホスホナイトが好ましい。
【００４９】
これらの熱安定剤は、１種もしくは２種以上を混合して用いてもよい。かかる熱安定剤の使用量は、該共重合ポリカーボネート樹脂またはポリカーボネート樹脂ブレンド物１００重量部に対して０．００１〜０．１５重量部が好ましい。
【００５０】
さらに本発明のポリカーボネート樹脂には、微細な凹凸形状賦型ロールからの離型性を改良する目的等で脂肪酸エステル化合物を配合することができる。
【００５１】
かかる脂肪酸エステルとしては、炭素数１〜２０の一価または多価アルコールと炭素数１０〜３０の飽和脂肪酸との部分エステルまたは全エステルであるのが好ましい。かかる一価または多価アルコールと飽和脂肪酸との部分エステルや全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ステアリルステアレート、パルミチルパルミテート、ブチルステアレート、メチルラウレート、イソプロピルパルミテート、ビフェニルビフェネート、ソルビタンモノステアレート、２−エチルヘキシルステアレート等が挙げられ、なかでも、ステアリン酸モノグリセリド、ステアリン酸トリグリセリド、ペンタエリスリトールテトラステアレートが好ましく用いられる。かかる脂肪酸エステルの使用量は、該共重合ポリカーボネート樹脂またはポリカーボネート樹脂ブレンド物１００重量部に対して０．００１〜０．５重量部が好ましい。
【００５２】
本発明のポリカーボネート樹脂光拡散板には、上記成分以外に目的及び効果を損なわない範囲で他の成分、例えば、トリアゾール系、アセトフェノン系、サリチル酸エステル系等の紫外線吸収剤、オレフィン系硫酸エステルまたはその金属塩や、高級アルコールのリン酸エステル類、カチオン系アクリル酸エステル誘導体、脂肪酸多価アルコールエステル、アルキルアミンもポリオキシエチレン付加物などの帯電防止剤、ブルーイング剤、テトラブロモビスフェノールＡ、テトラブロモビスフェノールＡの低分子量ポリカーボネート、デカブロモジフェニレンエーテル等の難燃剤、三酸化アンチモン等の難燃助剤等の添加剤を必要に応じてその発現量配合してもよい。
【００５３】
＜熱可塑性樹脂シートの用途分野＞
本発明の熱可塑性シートは、内装材や採光シート、屋内外のディスプレイ用照明シートなどの建材用途にも用いることができるが、特にフラットパネルディスプレイの各種光学シートに用いるのが最適であり、液晶表示装置のバックライトを構成する光を拡散したり、特定の方向に集光したりするためのレンズ付光学シート、直下型バックライトに用いられるマイクロレンズ付拡散板、あるいはエッジライト型バックライトに用いられ画面全体が均一な輝度に偏向拡散させるための導光板やさらに視野角方向に集光を行うマイクロレンズ付導光板などに最適に用いることができる。
【００５４】
シートの厚みは、０．０５〜１０ｍｍ程度であれば特に制限はないが、特にフラットパネルディスプレイの光学シートとして用いる場合、パネル自体の軽量化や薄肉化が望まれており、シート厚は６ｍｍ以下とすることが好ましく、より好ましくは５ｍｍ以下であり、さらに好ましくは４ｍｍ以下である。また、各種光学シートは透明樹脂のみで構成されていてもよいが、光拡散性を調整するために、光拡散性粒子の光散乱作用に基づく光拡散層を設けてもよい。光拡散層は、シート全体、凹凸形状を賦型された厚さの層のみ、凹凸形状を賦型されている厚さの層以外の全体、出光面表層のみ、入光面表層のみあるいは、中間層に均一、あるいはランダムに配置させてよい。
【００５５】
光拡散層を設ける場合の厚さは、光学シートの厚みに応じて適宜調整することができ特に制限されないが、通常は０．００１ｍｍ以上とする。０．００１ｍｍ未満であると光拡散作用が十分に発揮できない。
【００５６】
＜光拡散性粒子＞
光拡散性粒子の材質としては、例えば、（メタ）アクリル系樹脂、スチレン系樹脂、ポリウレタン系樹脂、ポリエステル系樹脂、シリコーン系樹脂、フッ素系樹脂、これらの共重合体などの合成樹脂；ガラス；スメクタイト、カオリナイトなどの粘土化合物；シリカ、アルミナなどの無機酸化物；などが挙げられる。これらの材質のうち、（メタ）アクリル系樹脂、シリコーン系樹脂、シリカが特に好適である。
【００５７】
光拡散層の光拡散性微粒子の配合量は、形成する光拡散層の厚さ、光拡散性微粒子のサイズやシートを構成する熱可塑性樹脂との屈折率差などにより、適宜調整する必要があるが、通常は光学シートを構成する熱可塑性樹脂１００質量部に対して、好ましくは０．００５質量部以上、２０質量部以下、より好ましくは０．０１質量部以上、１０質量部以下である。使用量が０．００５質量部未満であると、光学シート全体を光拡散層とした場合でも光拡散効果が充分に発揮できない恐れがある。逆に、使用量が２０質量部を超えると、光学シートの押出成形が困難になることや、透過する光量が減少し、輝度が低下することがある。
【００５８】
特に、光拡散剤としてラジカル重合により得られる有機微粒子を用いる場合には、微粒子の原料モノマーとして、（メタ）アクリル酸、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔ−ブチル（メタ）アクリレート、２−エチルヘキシル（メタ）アクリレート、シクロヘキシル（メタ）アクリレート、ベンジル（メタ）アクリレート、ヒドロキシエチル（メタ）アクリレート、ヒドロキシプロピル（メタ）アクリレートなどの（メタ）アクリレート類；スチレン、ｐ−メチルスチレン、ビニルトルエン、ｐ−ｔ−ブチルスチレンなどのスチレン類；Ｎ−フェニルマレイミド、Ｎ−シクロヘキシルマレイミド、Ｎ−ベンジルマレイミドなどのマレイミド類；（メタ）アクリルアミド、Ｎ−メチロール（メタ）アクリルアミドなどの（メタ）アクリルアミド類；（メタ）アクリロニトリルなどのアクリロニトリル類；Ｎ−ビニルピロリドン；の１種、或いはこれらのうち２種以上を混合して用いることができる。
【００５９】
また、光拡散剤としてラジカル重合により得られる架橋有機微粒子を用いる場合には、上記組成に加え、架橋微粒子の原料モノマーとして、エチレングリコールジ（メタ）アクリレート、ジエチレングリコールジ（メタ）アクリレート、プロピレングリコールジ（メタ）アクリレート、ネオペンチルグリコールジ（メタ）アクリレート、トリメチロールプロパントリ（メタ）アクリレート、ビスヒドロキシエチルビスフェノールＡジ（メタ）アクリレートなどの多官能（メタ）アクリレート；ジビニロキシエトキシ（メタ）アクリレート、ジアリルフタレート、アリル（メタ）アクリレート、ジビニルベンゼンなどのラジカル重合性架橋剤；ビスフェノールＡジグリシジルエーテル、ジエチレングリコールジグリシジルエーテル、ネオペンチルグリコールジグリシジルエーテルなどの多官能エポキシ化合物；トリレンジイソシアネート、キシリレンジイソシアネート、イソホロンジイソシアネートなどの多官能イソシアネート化合物；Ｎ−メチロールメラミン、Ｎ−メチロールベンゾグアナミンなどの多官能メチロール化合物；の１種、或いはこれらのうち２種以上を混合して用いることができる。
【００６０】
本発明に係る有機微粒子の屈折率は、光拡散層を構成する熱可塑性樹脂の屈折率とは異なるものとする。同一の屈折率を有する有機微粒子を用いると光は屈折されず、輝度の均整度を十分に高めることはできない。しかしその一方で、樹脂の屈折率は種類により異なるので、有機微粒子を構成する樹脂と熱可塑性樹脂との種類を異なるものにすればよい。また、粒子の選択として、架橋性の粒子と、そうでない粒子を混合して使用することも出来る。
【００６１】
本発明の有機微粒子または熱可塑性樹脂の少なくとも一方へは、さらに酸化防止剤を配合してもよい。酸化防止剤は加熱成形時における酸化や劣化による有機微粒子の着色を抑制することができるので、本発明の光学シートを適用した光源ユニットの輝度をより確実に発揮せしめることができる。
【００６２】
酸化防止剤としては従来公知のものを用いることができる。例えば、ペンタエリスリトールテトラキス［３−（３，５−ジ−ｔ−ブチル−４−ヒドロキシフェニル）プロピオネート］やオクタデシル−３−（３，５−ジ−ｔ−ブチル−１−ヒドロキシフェニル）プロピオネートなどのヒンダードフェノール系酸化防止剤；トリス（２，４−ジ−ｔ−ブチルフェニル）フォスファイトやトリス［２−［［２，４，８，１０−テトラ−ｔ−ブチルジベンゾ［ｄ，ｆ］［１，３，２］ジオキサフォスフェフィン−６−イル］オキシ］エチル］アミンなどのリン系酸化防止剤；芳香環を有するものとして、チオジエチレンビス［３−（３，５−ジ−ｔ−ブチル−４−ヒドロキシフェニル）プロピオネート］など、芳香環を有さないものとして、ペンタエリスリチルテトラキス（３−ラウリルチオプロピオネート）などの硫黄系酸化防止剤；３−ヒドロキシ−５，７−ジ−ｔ−ブチル−フラン−２−オンとｏ−キシレンの反応生成物などのラクトン系酸化防止剤；還元型牛脂を原料としたアルキルアミンの酸化生成物などのヒドロキシルアミン系酸化防止剤；３，４−ジヒドロ−２，５，７，８−テトラメチル−２−（４，８，１２−トリメチルトリデシル）−２Ｈ−ベンゾピラン−６−オールなどのビタミンＥ系酸化防止剤などを使用できる。酸化防止剤の使用量は適宜調整すればよいが、通常、有機微粒子全体に対して０．００５質量％以上、０．３質量％以下程度添加すればよい。
【００６３】
＜光学シート上の凹凸形状＞
本発明の光学シートの少なくとも一方の表面には、複数の微細な凹凸形状が賦型されているが、微細な凹凸形状の具体的な寸法は、底面積が１０２〜１０６μm2であり、かつ底面から最高部または最深部までの高低差が１０〜１０００μｍである。このような微細な凹凸形状は光学特性を種々調整するうえでは望ましい寸法であったが、これまでの押出成形による方法では、このような微細な凹凸形状を再現性良くシート表面に賦型することが困難であり、本発明の製造方法を採択することにより可能となったのである。また、光学シートとしての光拡散性や屈折性を十分発揮させるためには、凹凸形状における頂頭部あるいは最深部と底面との高低差の、底面積に対する割合が、１％〜３００％であることが好ましい。１％未満では賦型は容易になるが、光学特性的には有用性が低くなり、また３００％を超える凹凸形状では転写率が低下してしまい光学特性の再現性が困難となってくる。光学特性の発現と凹凸形状の賦型再現性の点からは、３％〜２００％がより好ましく、５％〜１５０％が最も好ましい。
【００６４】
微細な凸形状を有する光学シートとしては、液晶パネルのバックライトに用いられる光拡散板、マイクロレンズシート、導光板などがあり、線状光源である冷陰極管や点光源であるＬＥＤからの特定の視野角方向に均一な輝度分布を発現させるために用いることができる。また、微細な凹形状を有する光学シートは、同じく液晶パネルのバックライトに用いられる光拡散性の入光面を有する光拡散板や、光入射面に対し垂直方向に均一に出光させるための切り込み構造を有する導光板などがある。
【００６５】
微細な凹凸形状としては、切断球凹凸形状、切断楕円体凹凸形状、円錐凹凸形状、切断円錐凹凸形状、三角錐凹凸形状、切断三角錐凹凸形状、四角錐凹凸形状、切断四角錐凹凸形状、多角錐凹凸形状、切断多角錐凹凸形状などがあり、これら凹凸形状とは底面積より凸部最高部の面積が小さい凸形状、あるいは開口部となる底面積より凹部最深部の面積が小さい凹形状であり、いずれも底面から最高部や最深部にかけて順次に細くなっている形状である限り特に制約はなく、目的とする光学特性に応じて形状を設計することができる。中でも、四角錐凹凸形状や切断四角錐凹凸形状はシート表面に高密度で賦型できるため、光学機能を充分発揮させることができ特に好ましい。
【００６６】
各々の凹凸形状は必ずしも同じ形状である必要はなく、底面積や底面から最高部または最深部までの高低差が異なっていてもよい。これら一つの凹凸形状、あるいは異なる凹凸形状が、あるルールに基づき規則性をもって賦型されていてもよいし、ランダムに賦型されていても構わず、それぞれの光学設計に基づき微細な凹凸形状を有する光学要素が正確に表面賦型されればよい。
【００６７】
シートの表面積に占める賦型された凹凸形状の総底面積は、設計した光学性能により異なるが、５％〜１００％が好ましく、本発明の製法の特徴を充分発揮でき、光学性能をより高めるためには５０％〜１００％がより好ましい。
【００６８】
＜光学シートの光学要素以外の機能付与＞
本発明の光学シートは、紫外線吸収剤・帯電防止剤・滑剤・近赤外線吸収剤を本発明の主旨を損なわない範囲で用いることができるが、特に、光源側に設定される面において、紫外線吸収剤を含む層、帯電防止剤を含む層、或いは紫外線吸収剤含有層と帯電防止剤含有層の両方が形成されていていることが好ましい。また、光拡散層の少なくとも片面側に光拡散作用以外の作用を有する層が形成されていてもよい。ここで「片面側」としたのは、異なる機能を有する層が光拡散層の上に直接形成されている場合に限られず、例えば紫外線吸収剤含有層と帯電防止剤含有層など複数の層が光拡散層の片面に積層されていてもよいことを意図したものである。これら異なる機能を有する層は、発光体から発せられる紫外線を低減して光学シートの着色を抑制したり、また、帯電を抑制して粉塵の付着による輝度低下を抑制したり電子デバイスの寿命を延ばしたりするといった機能を本発明の光学シートに付与するものである。当然、様々な光源装置の設置環境や部材の保存環境における機能の保持、延命の観点から両面にあっても構わない。
【００６９】
紫外線吸収剤と帯電防止剤としては従来公知のものを使用することができる。例えば紫外線吸収剤としては、サリチル酸フェニルエステル系紫外線吸収剤；ベンゾフェノン系紫外線吸収剤；トリアジン系紫外線吸収剤；ベンゾトリアゾール系紫外線吸収剤；環状イミノエステル型紫外線吸収剤；分子内にヒンダードフェノール構造とヒンダードアミン構造を有するハイブリッド系紫外線吸収剤；トリフェニルシアノアクリレート系紫外線吸収剤；シュウ酸アニリド系紫外線吸収剤；マロン酸エステル系紫外線吸収剤；などの低分子紫外線吸収剤や、これら低分子紫外線吸収剤が高分子に懸垂するような形で結合している高分子紫外線吸収剤（例えば、日本触媒社製のハルスハイブリッド（登録商標）など）を用いることができる。中でもトリフェニルシアノアクリレート系紫外線吸収剤；シュウ酸アニリド系紫外線吸収剤；マロン酸エステル系紫外線吸収剤が可視光線領域における光の吸収が少ない為好適である。ポリカーボネート樹脂に用いる場合はシュウ酸アニリド系紫外線吸収剤；マロン酸エステル系紫外線吸収剤が更に好適である。
【００７０】
帯電防止剤としては、アルキルスルホン酸、アルキルベンゼンスルホン酸や、それらのＬｉ、Ｎａ、Ｃａ、Ｍｇ、Ｚｎ塩などのオレフィン系硫酸エステルまたはその金属塩；高級アルコールのリン酸エステル類などのアニオン界面活性剤；第３級アミン、第４級アンモニウム塩、カチオン系アクリル酸エステル誘導体、カチオン系ビニルエーテル誘導体などのカチオン界面活性剤；アルキルアミン系ベタインの両性塩、カルボン酸アラニンまたはスルホン酸アラニンの両性塩、アルキルイミダゾリンの両性塩などの両性界面活性剤；脂肪酸多価アルコールエステル、アルキル（アミン）のポリオキシエチレン付加物などの非イオン界面活性剤；ポリエーテルエステルアミドやポリエステルアミドなどのポリアミドエラストマーなどを用いることができる。また、ポリビニルベンジル型カチオン樹脂やポリアクリル酸型カチオン樹脂などの導電性樹脂も帯電防止剤として用いることができる。
【００７１】
紫外線吸収剤および帯電防止剤の使用量は各機能に応じて適宜調整することができるが、通常、各層を構成する樹脂１００質量部に対して１〜５０質量部程度である。
【００７２】
これら異なる機能を有する層は、シートを構成する熱可塑性樹脂と同一の樹脂中に紫外線吸収剤や帯電防止剤を均一分散させたシートを、熱圧着や接着剤で光学シート上などに接着すればよい。或いは、紫外線吸収剤などを含むペーストを光学シート上に塗布した上で乾燥または冷却してもよい。また、シートを構成する熱可塑性樹脂と、紫外線吸収剤や帯電防止剤を配合した熱可塑性樹脂を共押出成形してもよい。
【００７３】
これら異なる機能を有する層の厚さは各機能などに合わせて適宜調整すればよいが、通常、１〜５０μｍ程度にすることができる。
【００７４】
本発明の光学シートの大きさや形状は特に制限されず、例えば、液晶ディスプレイ用の光源ユニットの大きさに合わせて使用すればよい。
【実施例】
【００７５】
以下、本発明を実施例に基づいて説明する。
＜実施例について＞
＜実施例１＞
ポリカーボネート樹脂（「ユーピロンＥ２０００ＦＮ」：三菱エンジニアリングプラスチック社製、ガラス転移温度（Ｔｇ）＝１５０℃）１００質量部と、リン系熱安定剤（「イルガフォス１６８」：チバ・スペシャルティ・ケミカルズ社製）０．１質量部を、ベントとギアポンプ付きの押出機に供給し、図１に示す３本の冷却ロール配置からなり、第１・第２ロールには鏡面フラットロールを、第３ロールには各底辺の延在方向が第３ロールの回転方向に対して約±４５°をなし、底辺の一辺が８０μｍで高さが４０μｍである正四角錐が、実質全面に隙間なく賦型出来るように彫刻されたロール（I）をそれぞれ用い、押出機出口温度２６５℃、第１ロール温度１４０℃、第２ロール温度１８０℃、第３ロール温度１９５℃の各温度条件下、かつ、第２ロールの周速度を２．０ｍ／分、第３ロールの周速は１．９７５ｍ／分、巻取りロールの周速は２．０３ｍ／分として、厚さ１．２ｍｍ、幅１１００ｍｍの凹凸パターン付熱可塑性樹脂シートを製造した。
【００７６】
＜実施例２＞
第３ロールの周速を１．９５ｍ／分、巻取りロールの周速は２．００ｍ／分、ロール間隙と吐出量を変更した以外は、すべて実施例１と同一条件で、厚さ１．２ｍｍの凹凸パターン付熱可塑性樹脂シートを製造した。
【００７７】
＜実施例３＞
第２ロール温度１８５℃、第３ロール温度２００℃とし、第２ロールの周速度を１．０ｍ／分、第３ロールの周速を０．９９ｍ／分、巻取りロールの周速を１．０２ｍ／分、ロール間隙と吐出量を調整した以外は、すべて実施例１と同一条件で、厚さ２．０ｍｍの凹凸パターン付熱可塑性樹脂シートを製造した。
【００７８】
＜実施例４＞
第２ロール温度１８５℃、第３ロール温度２００℃とし、第２ロールの周速度を４．０ｍ／分、第３ロールの周速は３．９０ｍ／分、巻取りロールの周速は４．０ｍ／分、ロール間隙と吐出量を調整した以外は、すべて実施例１と同一条件で、厚さ０．５ｍｍの凹凸パターン付熱可塑性樹脂シートを製造した。
【００７９】
＜実施例５＞
第３ロールには、各底辺の延在方向が第３ロールの回転方向に対して約±４５°をなし、底辺の一辺が１００μｍで高さが３２μｍである正四角錐が実質全面に隙間なく賦型出来るように彫刻されたロール（II）を使用した以外は、すべて実施例１と同一条件で、厚さ１．２ｍｍの凹凸パターン付熱可塑性樹脂シートを製造した。
【００８０】
＜実施例６＞
第１ロール温度１２５℃、第２ロール温度１７５℃、第３ロール温度１９０℃とした以外は、すべて実施例１と同一条件で、厚さ１．２ｍｍの凹凸パターン付熱可塑性樹脂シートを製造した。
【００８１】
＜実施例７＞
図３に示すように第３ロール（Ａ）に対峙させ、周速度は無調節で１６０℃に調温したテイクオフロールを設置した以外は、すべて実施例３と同一条件で、厚さ２．０ｍｍの凹凸パターン付熱可塑性樹脂シートを製造した。
【００８２】
＜実施例８＞
テイクオフロールの温度を１３０℃をとした以外は、すべて実施例７と同一条件で、厚さ２．０ｍｍの凹凸パターン付熱可塑性樹脂シートを製造した。
【００８３】
＜実施例９＞
テイクオフロールの周速度を１．０１ｍ／分、巻取りロールの周速度を１．０２ｍ／分とした以外は、すべて実施例８と同一条件で、厚さ２．０ｍｍの凹凸パターン付熱可塑性樹脂シートを製造した。
【００８４】
＜実施例１０＞
第２ロールにマットロール（算術表面粗さRａ＝４．０μｍ）を使用した以外は、すべて実施例９と同一条件で、厚さ２．０ｍｍの凹凸パターン付熱可塑性樹脂シートを製造した。
【００８５】
＜実施例１１＞
第２ロールにエンボスロール（算術表面粗さRａ＝０．２５μｍ）を使用した以外は、すべて実施例９と同一条件で、厚さ２．０ｍｍの凹凸パターン付熱可塑性樹脂シートを製造した。
【００８６】
＜比較例１＞
使用するポリカーボネート樹脂のガラス転移温度である１５０℃に対し、第２ロールの温度を１０℃高い１６０℃、第３ロールの温度を２５℃高い１７５℃にそれぞれ設定した以外は、実施例３と同一条件で厚さ２．０ｍｍの凹凸パターン付熱可塑性樹脂シートを製造した。
【００８７】
＜比較例２＞
使用するポリカーボネート樹脂のガラス転移温度である１５０℃に対し、第２ロールの温度を１５℃高い１６５℃、第３ロールの温度を３５℃高い１８５℃にそれぞれ設定した以外は、実施例３と同一条件で厚さ２．０ｍｍの凹凸パターン付熱可塑性樹脂シートを製造した。
【００８８】
＜比較例３＞
第３ロールの周速は、第２ロールの周速に対し９１％となる０．９１ｍ／分、巻取りロールの周速は０．９４ｍ／分とした以外は、実施例３と同一条件で厚さ２．０ｍｍの凹凸パターン付熱可塑性樹脂シートを製造した。
【００８９】
＜比較例４＞
第３ロールの周速は第２ロールの周速に対し１０３％となる１．０３ｍ／分、巻取りロールの周速は１．０６ｍ／分とした以外は、実施例３と同一条件で厚さ２．０ｍｍの凹凸パターン付熱可塑性樹脂シートを製造した。
【００９０】
＜実施例１２＞
ポリカーボネート樹脂（「ユーピロンＥ２０００ＦＮ」：三菱エンジニアリングプラスチック社製、ガラス転移温度（Ｔｇ）＝１５０℃）１００質量部と、リン系熱安定剤（「イルガフォス１６８」：チバ・スペシャルティ・ケミカルズ社製）０．１質量部を、ベントとギアポンプ付きの押出機に供給し、図１に示す３本の冷却ロール配置からなり、第１・第２ロールには鏡面フラットロール、第３ロールには、開口部となる底面の一辺が８０μｍで深さが４０μｍの凹状正四角錐が、その底面の各辺が第３ロールの回転方向に対し約±４５°の傾きで実質全面に隙間なく賦型出来るように切削加工されたロール（III）を用い、押出機出口温度２６５℃、第１ロール温度１４０℃、第２ロール温度１８０℃、第３ロール温度１９５℃の各温度条件下、かつ、第２ロールの周速度を２．０ｍ／分、第３ロールの周速は１．９７５ｍ／分、巻取りロールの周速は２．０３ｍ／分として、厚さ１．２ｍｍ、幅１１００ｍｍの凹凸パターン付熱可塑性樹脂シートを製造した。
【００９１】
＜実施例１３＞
実施例１２と同様にポリカーボネート樹脂とリン系熱安定剤を、ベントとギアポンプ付きの押出機に供給し、同じく実施例１２で用いた第１ロール、第２ロール、第３ロールに加え、図３に示すように第３ロールに対峙させて、ロール温度が１３０℃で周速度を１．０１ｍ／分に調整したテイクオフロールを設置し、押出機出口温度２６５℃、第１ロール温度１４０℃、第２ロール温度１８５℃、第３ロール温度２００℃の各温度条件下、かつ、第２ロールの周速度を１．０ｍ／分、第３ロールの周速は０．９９ｍ／分、巻取りロールの周速は１．０２ｍ／分として、厚さ２．０ｍｍの凹凸パターン付熱可塑性樹脂シートを製造した。
【００９２】
＜実施例１４＞
ポリカーボネート樹脂（「ユーピロンＥ２０００ＦＮ」：三菱エンジニアリングプラスチック社製、ガラス転移温度（Ｔｇ）＝１５０℃）１００質量部と、リン系熱安定剤（「イルガフォス１６８」：チバ・スペシャルティ・ケミカルズ社製）０．１質量部、さらに光拡散剤である架橋メタクリル樹脂微粒子（エポスターＭＡ１００２、日本触媒製）１質量部を、ベントとギアポンプ付きの押出機に供給した以外は、実施例１２と同一条件で、厚さ１．２ｍｍの光拡散剤配合凹凸パターン付熱可塑性樹脂シートを製造した。
【００９３】
＜実施例１５＞
実施例１２と同様にポリカーボネート樹脂とリン系熱安定剤を、ベントとギアポンプ付きの押出機に供給し、同じく実施例１２で用いた第１ロール、第２ロール、第３ロールを用い、押出機出口温度２６５℃、第１ロール温度１４０℃、第２ロール温度１８５℃、第３ロール温度２００℃の各温度条件下、かつ、第２ロールの周速度を４．０ｍ／分、第３ロールの周速は３．９５ｍ／分、巻取りロールの周速は４．０ｍ／分として、厚さ０．５ｍｍの凹凸パターン付熱可塑性樹脂シートを製造した。
【００９４】
＜実施例１６＞
ポリカーボネート樹脂（「ユーピロンＥ２０００ＦＮ」：三菱エンジニアリングプラスチック社製、ガラス転移温度（Ｔｇ）＝１５０℃）１００質量部と、リン系熱安定剤（「イルガフォス１６８」：チバ・スペシャルティ・ケミカルズ社製）０．１質量部からなる樹脂組成物（ａ）をベントとギアポンプ付きの押出機に供給するとともに、ポリカーボネート樹脂（「ユーピロンＥ２０００ＦＮ」：三菱エンジニアリングプラスチック社製、ガラス転移温度（Ｔｇ）＝１５０℃）１００質量部と、リン系熱安定剤（「イルガフォス１６８」：チバ・スペシャルティ・ケミカルズ社製）０．１質量部、光拡散剤である架橋メタクリル微粒子（エポスターＭＡ１００２、日本触媒製）１０質量部からなる樹脂組成物（ｂ）を、樹脂組成物（ａ）：樹脂組成物（ｂ）＝２０：１（質量部）になるようサブ押出機に供給し、凹凸形状賦型面とは反対側に光拡散剤配合層が形成されるようにフィードブロックを通じてＴダイから排出させ、実施例１２と同一のロール構成、温度、回転速度条件で、厚さ１．２ｍｍの光拡散層付凹凸パターン付熱可塑性樹脂シートを製造した。
【００９５】
＜比較例５＞
使用するポリカーボネート樹脂のガラス転移温度である１５０℃に対し、第２ロールの温度を５℃高い１５５℃、第３ロールの温度を３０℃高い１８０℃にそれぞれ設定した以外は、実施例１２と同一のロール構成、第１ロール温度、第２ロールと第３ロールの回転速度条件で厚さ１．２ｍｍの凹凸パターン付熱可塑性樹脂シートを製造した。
【００９６】
＜比較例６＞
第３ロールの周速を、第２ロールの周速に対し１０３％となる２．０６ｍ／分、巻取りロールの周速は２．１０ｍ／分とした以外は、実施例１２と同一のロール構成、各ロール温度条件で厚さ１．２ｍｍの凹凸パターン付熱可塑性樹脂シートを製造した。
【００９７】
＜賦型率について＞
賦型率の測定は、得られた光学シートの幅方向の中心部分および端面部分での凸形状の高さ（Ｈｓ）と底面部分の面積（Ａｓ）、凹凸形状を賦型するのに用いたロールのシリコーン樹脂による注型物の凹凸部の高さまたは深さ（Ｈｒ）と底面部分の寸法（Ａｒ）を各々５箇所ずつレーザー顕微鏡で測定し、高さまたは深さの賦型率＝（Ｈｓ／Ｈｒ）×１００（％）、底面積の賦型率＝（Ａｓ／Ａｒ）×１００（％）とした。この値が１００に近いほど賦型性が良いと判断される。結果は表１および表２にまとめた。
【００９８】
＜厚み精度について＞
厚み精度評価は、得られた光学シートのＴＤ（Ｔｒａｎｓｖｅｒｓｅ  Ｄｉｒｅｃｔｉｏｎ：横軸）方向における、中心点、中心点から左右２５ｃｍの点と５０ｃｍの点、計５箇所の厚みをマイクロメータで測定し、最大厚みと最小厚みの差を求め、この差を５箇所の厚みの平均値で除することにより行った。例えば、実施例１により得られた光学シートの最大厚みと最小厚みの差は０．０３ｍｍ、５箇所の厚みの平均値は１．１９ｍｍであるから、（厚み精度）＝（０．０３／１．１９）×１００＝２．５（％）となる。この値が小さいほど、厚み精度は良いと判断される。結果は表１および表２にまとめた。
【００９９】
＜反りについて＞
得られた光学シート原板から切出された１０００ｍｍ×１０００ｍｍのシートを気温２３℃−湿度６０％の室内に設置された機械定盤の上に１ｈ放置した後に、平置き状態にて隙間ゲージにて測定を行った。反りが２ｍｍ未満のものを○、２ｍｍ以上３ｍｍ未満のものを△、３ｍｍ以上あるものは×とする。結果は表１および表２にまとめた。
【０１００】
【表１】
0005468415.tif 000002
【０１０１】
【表２】
0005468415.tif 000003
【産業上の利用可能性】
【０１０２】
本発明により、本来の設計性能を充分に発揮する微細な凹凸形状を有する光学シートを効率よく製造することが出来る。また、このようにして製造された本発明の微細な凹凸形状を有する光学シートは表面の賦型が光学的設計どおりに転写される為、特に、光学シートとして優れた性能を発揮する。
【図１】
0005468415.tif 000004
【図２】
0005468415.tif 000005
【図３】
0005468415.tif 000006
【図４】
0005468415.tif 000007